(57)【要約】【課題】  ポンチおよびダイを用いて、被加工材となる鋼板を剪断部および被剪断部に切断して所定形状に加工する打ち抜き技術において、打ち抜き後に生成するうち抜き端面の延性を改善する打ち抜き技術を提供する。【解決手段】  被加工材となる金属板を少なくともダイ及びポンチを用いて剪断部及び被剪断部に切断することにより所定形状とする剪断方法において、ポンチ切刃が被加工材表面と接触する時点で、ポンチ側の被加工材表面に、ポンチ肩とダイ肩を結ぶ直線に対して直角方向に被加工材の０．００１〜０．５の引張歪(真歪)に相当する引張応力を加えつつ剪断を行う。【選択図】  図１３
2007307616.tif 000002
【特許請求の範囲】
【請求項１】
被加工材となる金属板を少なくともダイ及びポンチを用いて剪断部及び被剪断部に切断することにより所定形状とする剪断方法において、ポンチ切刃が被加工材表面と接触する時点で、ポンチ側の被加工材表面に、ポンチ肩とダイ肩を結ぶ直線に対して直角方向に被加工材の０．００１〜０．５の引張歪（真歪）に相当する引張応力を加えつつ剪断を行うことを特徴とする金属板の剪断方法。
【請求項２】
被加工材となる金属板を少なくともダイ及びポンチを用いて剪断部及び被剪断部に切断することにより所定形状とする剪断方法において、ポンチ切刃が被加工材表面と接触する時点で、ポンチ側の被加工材表面に、ポンチ肩とダイ肩を結ぶ直線に対して直角方向に被加工材の０．２％流動応力の３０％以上１４５％以下の応力を加えつつ剪断を行うことを特徴とする金属板の剪断方法。
【請求項３】
被加工材となる金属板を少なくともダイ及びポンチを用いて剪断部及び被剪断部に切断することにより所定形状とする剪断方法において、ポンチ切刃の先端部に凸状の形状を有する突起を有し、かつ前記ポンチの移動方向の直角方向と前記切刃から前記突起に引いた接線とのなす角度が３度以上７０度以下である工具を用いて剪断を行うことを特徴とする請求項１または２に記載の金属板の剪断方法。
【請求項４】
被加工材となる金属板を少なくともダイ及びポンチを用いて剪断部及び被剪断部に切断することにより所定形状とする剪断方法において、ポンチ切刃の先端部に凸状の形状を有する突起を有し、かつ、その突起が、前記ポンチの移動方向の直角方向と前記切刃から前記突起に引いた接線とのなす角度をαとした時に、αが剪断部の曲率半径ρ、剪断材料の板厚ｔに応じて以下の範囲となる形状となっている工具を用いて剪断を行うことを特徴とする請求項１または２に記載金属板の剪断方法。
αｍｉｎ≦α（°）≦αｍａｘ
但し、αｍｉｎ、αｍａｘは、
０＜ρ≦４０ｍｍの時
αｍｉｎ＝１０．０−０．２×ρ（ｍｍ）＋３．３×ｔ（ｍｍ）
αｍａｘ＝３０．０−０．２×ρ（ｍｍ）＋３．３×ｔ（ｍｍ）
ρ＞４０ｍｍの時
αｍｉｎ＝２．０＋３．３×ｔ（ｍｍ）
αｍａｘ＝２２．０＋３．３×ｔ（ｍｍ）
とする。
【請求項５】
被加工材となる金属板を少なくともダイ及びポンチを用いて剪断部及び被剪断部に切断することにより所定形状とする剪断方法において、ポンチ切刃の先端部に凸状の形状を有する突起を有し、該切刃から該突起に引いた接線と該突起の接点との距離が５ｍｍ以下である工具を用いて剪断を行うことを特徴とする請求項１〜４のいずれかに記載の金属板の剪断方法。
【請求項６】
工具硬さがビッカース硬さで３００Ｈｖ以上である工具を用いて剪断を行うことを特徴とする請求項１〜５のいずれかに記載の金属板の剪断方法。
【請求項７】
ポンチとダイとの隙間間隔を被加工材厚の２５％以下として剪断を行うことを特徴とする請求項１〜６のいずれかに記載の金属板の剪断方法。
【請求項８】
ポンチのダイに対する相対移動速度が２０ｍｍ／秒以上になるようにして剪断を行うことを特徴とする請求項１〜７のいずれかに記載の金属板の剪断方法。
【請求項９】
被加工材となる金属板に予め０．２％〜１０％の塑性歪を加えた後剪断を行うことを特徴とする請求項１〜８のいずれかに記載の金属板の剪断方法。
【請求項１０】
金属板を剪断することにより製造した金属板の加工品であって、剪断端面から深さ０．１ｍｍの位置の板厚方向の平均の加工硬化率が加工前の被加工材金属板のｎ値（加工硬化指数）×３００（％）以下、剪断端面の深さ０．６ｍｍの位置の板厚方向の平均の加工硬化率が加工前の被加工材金属板のｎ値（加工硬化指数）×１００（％）以下であることを特徴とする金属板の加工品。
【請求項１１】
金属板を剪断することにより製造した金属板の加工品であって、剪断端面の深さ方向で１００μｍ以上の深さの亀裂の、全剪断長で占める割合が５％以下であることを特徴とする請求項１０記載の金属板の加工品。
【請求項１２】
被加工材となる金属板を少なくともダイ及びポンチを用いて剪断部及び被剪断部に切断することにより所定形状とする剪断工具において、ポンチ切刃の先端部に凸状の形状を有する突起を有し、かつ前記ポンチの移動方向の直角方向と前記切刃から前記突起に引いた接線とのなす角度が３度以上７０度以下であることを特徴とする金属板の剪断工具。
【請求項１３】
被加工材となる金属板を少なくともダイ及びポンチを用いて剪断部及び被剪断部に切断することにより所定形状とする剪断工具において、ポンチ切刃の先端部に凸状の形状を有する突起を有し、かつ、その突起が、前記ポンチの移動方向の直角方向と前記切刃から前記突起に引いた接線とのなす角度をαとした時に、αがポンチ形状の曲率半径ρ、剪断材料の板厚ｔに応じて以下の範囲となる形状とであることを特徴とする金属板の剪断工具。
αｍｉｎ≦α（°）≦αｍａｘ
但し、αｍｉｎ、αｍａｘは、
０＜ρ≦４０ｍｍの時
αｍｉｎ＝１０．０−０．２×ρ（ｍｍ）＋３．３×ｔ（ｍｍ）
αｍａｘ＝３０．０−０．２×ρ（ｍｍ）＋３．３×ｔ（ｍｍ）
ρ＞４０ｍｍの時
αｍｉｎ＝２．０＋３．３×ｔ（ｍｍ）
αｍａｘ＝２２．０＋３．３×ｔ（ｍｍ）
とする。
【請求項１４】
被加工材となる金属板を少なくともダイ及びポンチを用いて剪断部及び被剪断部に切断することにより所定形状とする剪断工具において、ポンチ切刃の先端部に凸状の形状を有する突起を有し、該切刃から該突起に引いた接線と該突起の接点との距離が５ｍｍ以下であることを特徴とする請求項１２または請求項１３に記載の金属板の剪断工具。
【請求項１５】
工具硬さがビッカース硬さで３００Ｈｖ以上であることを特徴とする請求項１２〜１４のいずれかに記載の金属板の剪断工具。
【発明の詳細な説明】
【技術分野】
【０００１】
本発明は、ポンチおよびダイを用いて、被加工材となる金属板を剪断部および被剪断部に切断して所定形状に加工する金属板の剪断方法、工具、及び剪断により得られた金属板加工品に関する。
【０００２】
具体的には、鋼板から自動車用高意匠型ホイールディスク等の部品を製造するために、所定の輪郭に剪断する方法、工具、及び剪断により得られた鋼板加工品に関する。
【背景技術】
【０００３】
ホイールディスクやアームを初めとする多くの自動車用部品の成形では、初めに打ち抜きにより打ち抜き穴を作成した後、その打ち抜き穴を更に穴広げ加工することにより製造される場合が多い。
【０００４】
そのような穴広げ加工の際は、初めの打ち抜き加工による端面への加工の影響により打ち抜き端面の延性が劣化しているために、打ち抜き端面の加工を進めると、打ち抜き端面の亀裂が成長して端面の破断が生じ、プレス成形不良となる。
【０００５】
このため、打ち抜き端面の延性を改善し、プレス成型時の打ち抜き端面の破断を防ぐことが望まれていた。
【０００６】
自動車部品は、自動車の燃費改善のため、より軽量となるような設計・製作が求められており、現状に対して１０％の軽量化が求められている。軽量化のためには、部品の成形高さを深くする、断面形状をより複雑化する、等して断面剛性を上げる必要がある。そのような形状を得るためには材料の成形性を上げる必要がある。
【０００７】
打ち抜き端面の割れの発生しやすさは、「打ち抜き穴広げ試験」により割れが発生した時点の端面の歪量である「穴広げ率」を測定することにより測定するが、ロアアーム等の代表的な部品において、成形性（穴広げ率）の改善により部品の成形高さを深くできた場合の軽量化効果を定量的に求めた場合、現行の穴広げ率に対して１．２倍の穴広げ率の改善により部品の重量を１０％程度軽量化が可能である。
【０００８】
現状の代表的な高強度鋼板の穴広げ率は、ＴＳ５９０ＭＰａ級鋼板で約７０％、ＴＳ７８０ＭＰａ級鋼板で約６０％であるが、上述の軽量化の目標達成のためにはその大よそ１．２倍、即ちそれぞれ少なくとも８５％、７０％程度まで改善する必要がある。
【０００９】
また、高強度鋼板を打ち抜いた場合には、打ち抜き端面に「二枚板割れ」と呼ばれる異常な端面が発生する場合がある。ロアアームを初めとした繰返し荷重が加わる条件で実使用される自動車足回り部品では、打ち抜き端面からの疲労破壊が問題となる場合があるが、二枚板割れがあると疲労強度が劣化するため、そのような部品では二枚板割れがないことが望まれる。そのような部品において二枚板割れによる疲労特性の劣化を防ぐためには、二枚板割れ長さが全剪断長に占める割合を５％以下とすることが好ましい。
【００１０】
以下に具体例を挙げて説明する。図１は、高意匠型ホイールディスクの製造工程を説明する図である。まず被加工材となる鋼板を所定形状のブランクシートに剪断（打ち抜き）した後、成形（絞り）、打ち抜き（ピアス、トリム）を行い、次に、その端面が穴広げ成形され、溶接・塗装されて製品となる。
【００１１】
打ち抜き工程では被加工材金属板に打ち抜き加工による穴が加工され、次の穴広げ工程でその穴の端面に引張加工が行われる。図２は、上記工程の中の打ち抜き工程及び穴広げ工程での材料変形を説明する図である。鋼板の打ち抜きは、図２（ａ）に示すように、ダイ２、しわ押さえ３にて被加工材となる鋼板４を固定しポンチ１を材料の方向に移動させることにより行われる。しわ押さえ３は鋼板４を強く固定する必要がある場合に用いられるが必ずしも必須ではない。
【００１２】
打ち抜き工程ではまず、図２（ｂ）に示すように鋼板４をダイ２としわ押さえ３で挟んだ後にポンチ１を下方に移動する。それによりまず鋼板４がポンチ１とダイ２、しわ押さえ３の間で変形し、ダレ１７を形成する。
【００１３】
更に、ポンチ１が移動すると、鋼板４がダイ肩５及びポンチ肩６に剪断され、剪断部１０及び被剪断部１１の各々の端面に剪断面７、８が形成される。この間、ポンチとダイで挟まされた部分２２に塑性加工（剪断変形）が加えられ、加工硬化する。
【００１４】
更にポンチを進行させると図２（ｃ）に示すようにダイ肩５及びポンチ肩６近傍から亀裂９が発生する。更に、ポンチを進行させると図２（ｄ）に示すように亀裂９が会合して鋼板４が、剪断部１０及び被剪断部１１に分離する。
【００１５】
前述の製造工程では打ち抜き工程の後、図２（ｅ）に示すように、分離した鋼板の内、被剪断部１１の打ち抜き穴の端面を図２（ｆ）に示すような円錐状の工具１６によって円周方向に引張加工を加える。これが穴広げ工程である。
【００１６】
打ち抜き工程の後の打ち抜き端面１３の模式図を図３に示す。この打ち抜き端面１３は、主に、ポンチにより材料が曲げ変形を受けることにより生成するダレ１７、及び、ポンチにより剪断されることにより生成した剪断面８、及び亀裂９の伝播により生成した破断面１４からなる。
【００１７】
打ち抜き端面１３の直下には、打ち抜き加工により生じた加工硬化層１２（図２（ｅ））が存在する。
【００１８】
この加工硬化層１２（図２（ｅ））は加工による歪のため延性が劣化しており、そのため、打ち抜き端面を加工すると端面の亀裂が成長し材料の破断に至る。この場合、その成形品を製品として用いることが不可能となる。そのため打ち抜き端面の加工硬化を低減することが課題の一つである。
【００１９】
打ち抜き端面の加工硬化低減の方法として、下記の非特許文献１に開示されている、打ち抜き後に端面表層部分を除去するシェービングを行う方法を用いる方法がある。これによって端面の加工硬化部を除去し打ち抜き端面割れを防止することが可能であるが、金型コストの増加と金型寿命の低下という問題点があった。
【００２０】
また、以上の工程において、図２（ｂ）に示すように、ダイ肩５及びポンチ肩６により剪断面７、８が形成されている段階で、ポンチとダイで挟まれ塑性加工（剪断変形）が加えられる部分２２に、図５（ａ）で示されるような、鋼中に含まれる硬質な異相１９等を起点に剪断方向に亀裂２０が入り、これが打ち抜き後に図５（ｂ）で示される二枚板割れ２１となる場合がある。この二枚板割れ２１は、打ち抜き端面に板表裏面と平行方向に深さ１００μｍ以上の深い亀裂（二枚板割れ２１）となっている。特に高強度鋼板ではこれが発生しやすい。
【００２１】
二枚板割れ２１がある場合の打ち抜き端面の模式図を図４に示す。このような二枚板割れ２１が生じた場合、その端面を有する部品の疲労寿命が劣化する。このため、疲労寿命が問題となる部品を対象とした打ち抜きを行う場合は、二枚板割れ２１を発生させないようにすることが望まれていた。
【００２２】
【非特許文献１】「塑性と加工」、Ｖｏｌ.１１０、Ｎｏ.１０４、Ｐ６６５−６７１（１９６９．６）中川ら、削り抜き法−剪断面の変形能向上策
【発明の開示】
【発明が解決しようとする課題】
【００２３】
本発明は、前述のような従来技術の問題点を解決し、ポンチおよびダイを用いて、被加工材となる鋼板を剪断部および被剪断部に切断して所定形状に加工するに当たり、打ち抜きにより得られるブランク材の端面の延性を改善する打ち抜き方法、工具、及びそれらにより得られる端面の延性の良好な金属板加工品を提供することを課題とする。
【００２４】
また、更には、適正な条件で打ち抜くことにより、打ち抜き端面の延性の改善に加え、二枚板割れの抑制を可能とする打ち抜き方法、工具、及びそれらにより得られる端面の延性の良好な金属板加工品を提供することを課題とする。
【課題を解決するための手段】
【００２５】
本発明は、前述の課題を解決するため、鋭意検討の結果、打ち抜き加工時に材料に張力を与えることにより、亀裂の発生・伝播を早め、端面の加工硬化を抑さえて端面の延性を改善し、その端面を成形した際の、材料破断を防止する鋼板打ち抜き方法を提供するものであり、その要旨とするところは特許請求の範囲に記載した通りの下記内容である。
【００２６】
発明１は、被加工材となる金属板を少なくともダイ及びポンチを用いて剪断部及び被剪断部に切断することにより所定形状とする剪断方法において、ポンチ切刃が被加工材表面と接触する時点で、ポンチ側の被加工材表面に、ポンチ肩とダイ肩を結ぶ直線に対して直角方向に被加工材の０．００１〜０．５の引張歪（真歪）に相当する引張応力を加えつつ剪断を行うことを特徴とする金属板の剪断方法。
【００２７】
発明２は、被加工材となる金属板を少なくともダイ及びポンチを用いて剪断部及び被剪断部に切断することにより所定形状とする剪断方法において、ポンチ切刃が被加工材表面と接触する時点で、ポンチ側の被加工材表面に、ポンチ肩とダイ肩を結ぶ直線に対して直角方向に被加工材の０．２％流動応力の３０％以上１４５％以下の応力を加えつつ剪断を行うことを特徴とする金属板の剪断方法。
【００２８】
発明３は、被加工材となる金属板を少なくともダイ及びポンチを用いて剪断部及び被剪断部に切断することにより所定形状とする剪断方法において、ポンチ切刃の先端部に凸状の形状を有する突起を有し、かつ前記ポンチの移動方向の直角方向と前記切刃から前記突起に引いた接線とのなす角度が３度以上７０度以下であり、さらに前記切刃と、該切刃から該突起に引いた接線と該突起の接点との距離が５ｍｍ以下となる工具を用いて剪断を行うことを特徴とする発明１または２に記載の金属板の剪断方法。
【００２９】
発明４は、被加工材となる金属板を少なくともダイ及びポンチを用いて剪断部及び被剪断部に切断することにより所定形状とする剪断方法において、ポンチ切刃の先端部に凸状の形状を有する突起を有し、かつ、その突起が、前記ポンチの移動方向の直角方向と前記切刃から前記突起に引いた接線とのなす角度をαとした時に、αが剪断部の曲率半径ρ、被加工材の板厚ｔに応じて以下の範囲となる形状となっている工具を用いて剪断を行うことを特徴とする発明１または２に記載金属板の剪断方法。
αｍｉｎ≦α（°）≦αｍａｘ
但し、αｍｉｎ、αｍａｘは、
ρ≦４０ｍｍの時
αｍｉｎ＝１０．０−０．２×ρ（ｍｍ）＋３．３×ｔ（ｍｍ）
αｍａｘ＝３０．０−０．２×ρ（ｍｍ）＋３．３×ｔ（ｍｍ）
ρ＞４０ｍｍの時
αｍｉｎ＝２．０＋３．３×ｔ（ｍｍ）
αｍａｘ＝２２．０＋３．３×ｔ（ｍｍ）
とする。
【００３０】
発明５は、被加工材となる金属板を少なくともダイ及びポンチを用いて剪断部及び被剪断部に切断することにより所定形状とする剪断方法において、ポンチ切刃の先端部に凸状の形状を有する突起を有し、該切刃から該突起に引いた接線と該突起の接点との距離が５ｍｍ以下である工具を用いて剪断を行うことを特徴とする発明１〜４のいずれかに記載の金属板の剪断方法。
【００３１】
発明６は、工具硬さがビッカース硬さで３００Ｈｖ以上である工具を用いて剪断を行うことを特徴とする発明１〜５のいずれかに記載の金属板の剪断方法。
【００３２】
発明７は、ポンチとダイとの隙間間隔を被加工材厚の２５％以下として剪断を行うことを特徴とする発明１〜６のいずれかに記載の金属板の剪断方法。
【００３３】
発明８は、ポンチのダイに対する相対移動速度が２０ｍｍ／秒以上になるようにして剪断を行うことを特徴とする発明１〜７のいずれかに記載の金属板の剪断方法。
【００３４】
発明９は、被加工材となる金属板に予め０．２％〜１０％の塑性歪を加えた後剪断を行うことを特徴とする発明１〜８のいずれか記載の金属板の剪断方法。
【００３５】
発明１０は、金属板を剪断することにより製造した金属板の加工品であって、剪断端面から深さ０．１ｍｍの位置の板厚方向の平均の加工硬化率が加工前の被加工材金属板のｎ値（加工硬化指数）×３００（％）以下、剪断端面の深さ０．６ｍｍの位置の板厚方向の平均の加工硬化率が加工前の被加工材金属板のｎ値（加工硬化指数）×１００（％）以下であることを特徴とする金属板の加工品。
【００３６】
発明１１は、金属板を剪断することにより製造した金属板の加工品であって、剪断端面の深さ方向で１００μｍ以上の深さの亀裂の、全剪断長で占める割合が５％以下であることを特徴とする発明１０に記載の金属板の加工品。
【００３７】
発明１２は、被加工材となる金属板を少なくともダイ及びポンチを用いて剪断部及び被剪断部に切断することにより所定形状とする剪断工具において、ポンチ切刃の先端部に凸状の形状を有する突起を有し、かつ前記ポンチの移動方向の直角方向と前記切刃から前記突起に引いた接線とのなす角度が３度以上７０度以下であることを特徴とする金属板の剪断工具。
【００３８】
発明１３は、被加工材となる金属板を少なくともダイ及びポンチを用いて剪断部及び被剪断部に切断することにより所定形状とする剪断方法において、ポンチ切刃の先端部に凸状の形状を有する突起を有し、かつ、その突起が、前記ポンチの移動方向の直角方向と前記切刃から前記突起に引いた接線とのなす角度をαとした時に、αがポンチ形状の曲率半径ρ、剪断材料の板厚ｔに応じて以下の範囲となる形状となっていることを特徴とする工具金属板の剪断工具。
αｍｉｎ≦α（°）≦αｍａｘ
但し、αｍｉｎ、αｍａｘは、
０＜ρ≦４０ｍｍの時
αｍｉｎ＝１０．０−０．２×ρ（ｍｍ）＋３．３×ｔ（ｍｍ）
αｍａｘ＝３０．０−０．２×ρ（ｍｍ）＋３．３×ｔ（ｍｍ）
ρ＞４０ｍｍの時
αｍｉｎ＝２．０＋３．３×ｔ（ｍｍ）
αｍａｘ＝２２．０＋３．３×ｔ（ｍｍ）
とする。
【００３９】
発明１４、被加工材となる金属板を少なくともダイ及びポンチを用いて剪断部及び被剪断部に切断することにより所定形状とする剪断工具において、ポンチ切刃の先端部に凸状の形状を有する突起を有し、該切刃から該突起に引いた接線と該突起の接点との距離が５ｍｍ以下であることを特徴とする発明１２または１３に記載の金属板の剪断工具。
【００４０】
発明１５は、工具硬さがビッカース硬さで３００Ｈｖ以上であることを特徴とする発明１２〜１４のいずれかに記載の金属板の剪断工具。
【発明の効果】
【００４１】
本発明によれば、打ち抜き加工時に被加工材に張力を与えることにより、打ち抜き時の被加工材内部での亀裂の発生・伝播を早め、端面の加工硬化を押さえて打ち抜き端面の延性を改善し、その端面を成形した際の材料の破断を防止し、より複雑形状の自動車部品の製造を可能とすることができる。また、適正な条件で本発明の打ち抜きを行う事により、高強度鋼板の打ち抜き端面に発生する二枚板割れを防ぐことができる。以上の効果により、より複雑な形状の自動車足回り部品の成形を可能とし、また高強度鋼板の適用を可能とし、最終的に自動車の軽量化に資する鋼板打ち抜き方法、工具、及び鋼板の加工品を提供することができる。
【００４２】
このため、自動車分野を初めとする多くの打ち抜き加工を用いる分野に適用可能であり、産業上有用な著しい効果を奏する。
【発明を実施するための最良の形態】
【００４３】
初めに本発明者らが本発明に至った経過について説明する。
【００４４】
打ち抜き端面の延性の劣化は、打ち抜き端面の加工硬化に起因している。図６（ａ）に打ち抜き工程でのポンチの移動距離と打ち抜き端面の加工硬化量の関係を模式的に示している。打ち抜き端面の加工硬化は、主に、ダレの形成段階、剪断面の形成段階、及び破断面の形成段階で進む。しかし、端面の加工硬化の大部分は、その打ち抜き時の変形荷重の解析から、剪断面の形成段階（図２（ｂ））で進むものと推定される。従って、加工硬化を低減するには、図６（ｂ）に示すように、剪断面形成の過程を短くする、即ち、図２（ｃ）においてポンチ肩６及びダイ肩５から生ずる亀裂９の発生を速め、剪断面の形成段階を短縮することが重要と考えた。
【００４５】
張力を付加しない従来の打ち抜き工程における亀裂は、図７（ａ）に示すように、ポンチ側面近傍の材料に発生する剪断応力τにより、ポンチ切刃先端において局所的な応力σｔが生じ、発生するものと考えられる。即ち、図７（ｂ）に示すように切刃先端部に局所的に働く引張応力σｔが、材料の限界応力σｔｃを超えた場合に発生する。張力を付加しない従来の打ち抜きの場合、ポンチ切刃先端において局所的な引張応力σｔを発生させるのは、ポンチ肩での剪断応力τ（図７（ａ））が主であると考えられるが、この場合、亀裂を発生させる効果は不十分で、亀裂がなかなか発生せず加工硬化が大きくなる。
【００４６】
本発明者らは、この亀裂の発生を促進する方法について検討し、図８（ａ）に示すようにポンチ切刃先端を含む板厚断面に、開口方向の応力σを加えることを着想した。これにより、図８（ｂ）に示すように、切刃先端部に局所的に働く応力σｔは、剪断応力τと開口方向の応力σの足し合わせ効果により、剪断応力τのみが存在する場合より大きくなる。この効果により、σｔが限界応力σｔｃを超えるポンチ移動距離は小さくなる。このため、亀裂発生が速まり、剪断面形成の段階が短くなることが予想される。
【００４７】
以上のような着想を実現するため、開口方向応力σを容易に実現する手段について検討した。そして、図９（ａ）に示すようにポンチ先端部に突起１５を付けることが有効であると考え試験を行い、突起形状、特にその先端部の形状、及びポンチ切刃からの仰角を所定条件とすることにより予想した効果が得られることを知見した。即ち、図９（ａ）に示すように、ポンチ先端に付けた突起１５により、図９（ｂ）に示す開口方向応力σを発生させ、図９（ｃ）で示す亀裂９の発生を促し、図９（ｄ）の端面１３における剪断面の厚みを下げ加工硬化を低減するものである。
【００４８】
本発明を実施するための定量的な要件について、試験結果に基づいて説明する。
【００４９】
表１に示す供試鋼Ａを用いて表２、図１０、図１１示すような形状の打ち抜き金型で打ち抜きを行った。
【００５０】
表２の水準では、ポンチ径＝２０ｍｍ、ダイ径＝２０．２〜２１．３５ｍｍ（クリアランス＝３．８〜２６．０％）を基準とした上で、水準１〜７では、切刃と切刃から突起に引いた接線と突起の接点との距離Ｌを５ｍｍ以下とした上で切刃と突起の間隔ｄを変えることにより仰角αを変えており、また８〜１２ではＬを５ｍｍ以上とした上で切刃と突起の間隔ｄを変えることにより仰角αを変えている。
【００５１】
水準１３〜１８はクリアランス、水準１９〜２２は打ち抜きポンチ速度を変えている。
打ち抜き時に、鋼板４の剪断予定部１８（図９（ｂ））に歪ゲージを貼り、打ち抜き時の剪断予定部１８の歪の変化を測定した。歪ゲージは、ポンチ１が移動してポンチ切刃と材料４が接触する位置に添付し、歪の測定方向は、ポンチにより剪断されて生じる端面と直角方向（ポンチの半径方向）とした。
【００５２】
図１２に示すように、ポンチストロークを増加させ、歪ゲージが破断したときの歪を剪断時最大歪とした。
【００５３】
打ち抜き後の端面の硬さを以下に示す位置で測定した。図１３で示すように、端面から深さ方向に０．１ｍｍ、０．６ｍｍ離れた位置での破断面側の１／８ｔ部、１／４ｔ部、３／８ｔ部でのビッカース硬さを荷重１ｋｇで測定した。更に、端面から３．０ｍｍ離れた位置での１／２ｔ部でビッカース硬さを荷重１ｋｇで測定した。各々の位置近傍の３点で測定し、それらの硬さの平均値を求め、以下の式に従って、端面から深さ０．１ｍｍ位置、０．６ｍｍ位置での平均の加工硬化率を求めた。
【００５４】
平均の加工硬化率＝（端面から深さ０．１ｍｍ又は０．６ｍｍ位置での平均硬さ−３ｍｍ位置での平均硬さ）／３ｍｍ位置での平均硬さ×１００（％）
【００５５】
【表１】
2007307616.tif 000003
【００５６】
【表２】
2007307616.tif 000004
【００５７】
また、各々の打ち抜き条件で、各々の材料の歪応力曲線（ｎ乗硬化則にて近似した式）と剪断時最大歪の値から、剪断時最大歪に対応した、被加工材の剪断予定部の剪断時の応力を求めた。
【００５８】
以上の試験から得られる、歪ゲージにより求めた剪断時最大歪と穴広げ率、二枚板割れ発生比率の関係（水準１〜７、ポンチ切刃と、該切刃から突起に引いた接線と該突起の接点との距離Ｌが５ｍｍ以上）を図１４、１５に示す。図１５は図１４の歪の低い部分を拡大したものである。二枚板割れの発生は打ち抜いた後、まず目視及び電子顕微鏡により端面に鋼板表裏面と平行方向の深い亀裂の有無を確認し、深い亀裂がある場合に電子顕微鏡にて深い亀裂の長さを測定し、次に該当箇所の断面を切断、観察して亀裂の深さを確認し、１００μｍ以上の深さを有するものの長さを総計して、打ち抜き端面全長（全剪断長）に対する割合（％）として求めた。即ち、下式より求めた。
二枚板割れ発生比率（％）＝（鋼板表裏面と平行方向の深さ１００μｍ以上の深い亀裂の全長）／（打ち抜き端面の全長）×１００（％）
また、穴広げ率は、所定条件で打ち抜いた後、プレス試験機にて、頂角６０度の円錐ポンチを用いて破断面が円錐ポンチの反対側となるように試験片を固定して打ち抜き穴を拡大し、打ち抜き端面の亀裂が端面上で板厚方向に貫通したことが目視で確認された時点での穴径の拡大率（％）として求めた。即ち、穴広げ率は下式から求められる。
穴広げ率λ（％）＝（ｄ−ｄ０）／ｄ０×１００
ｄ：亀裂の板厚貫通時の穴径（ｍｍ）、ｄ０：初期穴径（ｍｍ）
ここで、軽量化に十分な効果を有すると考えられる穴広げ率の目標レベルは通常レベルの１．２倍、７２％である。
【００５９】
穴広げ率は剪断時最大歪が０．００１以上０．５以下の時に良好である。
これは、剪断時最大歪が０．００１以下で小さい場合、剪断予定部に十分な張力がかからず、亀裂の発生・伝播及び材料分離の促進効果が得られず、剪断面の形成段階が長くなり端面の加工硬化が進むためである。剪断時最大歪が０．００１以下で小さい場合、二枚板割れ発生比率は、張力による亀裂の発生・伝播及び材料分離の促進効果が得られないため、大きい。
【００６０】
一方、剪断時最大歪が大きすぎると穴広げ率が小さくなるのは、これが大きい場合、突起による歪自体が大きくなり、この歪が打ち抜き端面に溜まって端面の加工硬化を促し穴広げ性を劣化させるためである。穴広げ率を改善する効果は、剪断時最大歪が０．１以上０．３５以下の時に特に大きい。二枚板割れ発生比率は、剪断時最大歪が大きい場合、張力による亀裂の発生・伝播及び材料分離の促進効果自体は大きく剪断面比率は低いので、小さい。
【００６１】
また、各々の試験でポンチ切刃と材料が接触する時点の、ポンチ肩とダイ肩を結ぶ直線に対して直角方向の応力（以下直角方向応力）の鋼材ＹＰに対する割合（％）と穴広げ率、二枚板割れ発生比率の関係を図１６に示す。ここで、ポンチ肩（またはダイ肩）が磨耗により曲線状の断面となっている場合、ポンチ肩（またはダイ肩）の定義は、図８（ａ）に示すように、ポンチ肩６（またはダイ肩）の側面の直線部分と曲線部分の境界２３、及び、ポンチ肩の底面の直線部分と曲線部分の境界２４の中点とする。
【００６２】
また、ポンチ肩とダイ肩を結ぶ直線に対して直角方向の応力を求めたのは、その方向の応力がポンチ肩６及びダイ肩５からの亀裂の発生・伝播を促進する効果が最も大きく影響も大きいと考えられるためである。直角方向の応力は、その方向に座標軸を持つ座標系で、応力をテンソルで表した時に、その座標の＋方向の引張応力成分である。また、その応力を鋼材ＹＰで除した値にて整理したのは、剪断時の応力による亀裂発生・伝播の促進効果は鋼材ＹＰに依存し、それが大きいほど必要な応力も増加すると考えられるためである。
【００６３】
これは、直角方向応力の鋼材ＹＰに対する割合（％）が小さい場合、剪断予定部に十分な張力がかからず、亀裂の発生・伝播及び材料分離の促進効果が得られず、剪断面の形成段階が長くなり端面の加工硬化が進むためである。直角方向応力の鋼材ＹＰに対する割合（％）が３０％以下と小さい場合、二枚板割れ発生比率は、張力による亀裂の発生・伝播及び材料分離の促進効果が得られないため、大きい。
【００６４】
一方、直角方向応力の鋼材ＹＰに対する割合（％）が大きすぎると穴広げ率が小さくなるのは、これが大きい場合、突起による歪自体が大きくなり、この歪が打ち抜き端面に溜まって端面を加工硬化させ穴広げ性を劣化させるためである。
【００６５】
穴広げ率は直角方向応力の鋼材ＹＰに対する割合（％）が３０％以上１４５％以下の時に良好である。それが、１２５％以上１４０％以下の時に特に穴広げ率の改善効果は大きい。
【００６６】
二枚板割れ発生比率は、直角方向応力の鋼材ＹＰに対する割合（％）が大きすぎる場合、張力による亀裂の発生・伝播及び材料分離の促進効果自体は大きく剪断面比率は低いので、小さい。
【００６７】
以上から、穴広げ性を良好とするためには、打ち抜き（切刃と被加工材の接触）時での、ポンチ肩とダイ肩を結ぶ直線に対して直角方向の応力を所定範囲内とする必要があることが分かった。
【００６８】
図１７では、表２で、Ｌが５ｍｍ以下の場合（水準１〜７）の仰角αと穴広げ率、二枚板割れ発生比率の関係を示す。仰角αが３度以上、７０度以下の時に良好な穴広げ率が得られており、また、二枚板割れ比率も低い。これは、仰角αが小さすぎると十分な亀裂伝播促進効果を得る応力が得られず、仰角αが大きすぎると、材料の剪断予定部に与える曲げ歪が大きくなりすぎるため、その歪で端面の加工硬化が進みが穴広げ率が劣化するためである。仰角が１１°以上４５°以下の場合に、特に穴広げ率は良好である。
【００６９】
図１８に表２で、Ｌが５ｍｍ以上の場合（水準８〜１２）の、仰角αと直角方向応力を鋼材ＹＰで除した値の関係を示すが、この場合は、仰角αが３〜７０度の範囲であっても、所定の応力が得られない。このため、図１９にその場合の仰角αと穴広げ率の関係を示すが、仰角αが３〜７０度の範囲であっても、Ｌが大きい場合は穴広げ率は改善しない。また、この場合は、所定の応力が得られていないため、二枚板割れ発生率は高い。
【００７０】
この場合に仰角αが所定範囲であっても所定の応力が得られないのは、図２０に示すように、Ｌが大きい場合、ポンチ切刃と突起の間で鋼板がたわむため（材料の変形角度αｍが切刃と突起の間の材料たわみのために本来の狙いの変形角度αより小さくなる）、鋼板の剪断予定部に十分な張力が得られず、十分な端面の加工硬化抑制効果が得られないためである。
【００７１】
本発明では、打ち抜きポンチに突起を付けることにより、打ち抜き時に材料に所定の歪を与え、材料の切断を促し、打ち抜き端面の歪を低減し穴広げ率を改善するものであり、以上で述べたように、打ち抜き時の剪断時最大歪を０．００１〜０．５の範囲内に、望ましくは０．１〜０．３５の範囲内に制御することを趣旨としている。
【００７２】
本発明者らは、打ち抜き時に、０．１〜０．３５の歪を剪断予定部に与える突起の条件について検討を行った。その結果、被剪断材料の板厚ｔや剪断部形状（ポンチ形状）の曲率半径ρによって同じ突起の仰角αでも材料の曲げ剛性が変わるため、剪断時最大歪を適正な範囲に制御するためには、剪断部形状（ポンチ形状）の曲率半径ρや板厚ｔに応じて仰角αを変える必要があることを知見した。具体的には、図２１に模式的に示すように、同じ仰角αでも、板厚ｔが薄いほど、また剪断部形状の曲率半径ρが大きいほど、剪断時最大歪αは大きくなるため、それを補うため、仰角αは小さくする必要がある。ここで、ρは図２２に示すように、剪断される位置毎に定義され、そこの形状から求められる曲率半径である。
【００７３】
そして、本発明者らは、剪断時最大歪を０．１〜０．３５とする仰角αの、板厚ｔ、剪断部形状（ポンチ形状）の曲率半径ρに対する変化を試験により求め、仰角αを以下の範囲とする必要があることを知見した。
αｍｉｎ≦α（°）≦αｍａｘ
但し、αｍｉｎ、αｍａｘは、
０＜ρ≦４０ｍｍの時
αｍｉｎ＝１０．０−０．２×ρ（ｍｍ）＋３．３×ｔ（ｍｍ）
αｍａｘ＝３０．０−０．２×ρ（ｍｍ）＋３．３×ｔ（ｍｍ）
ρ＞４０ｍｍの時
αｍｉｎ＝２．０＋３．３×ｔ（ｍｍ）
αｍａｘ＝２２．０＋３．３×ｔ（ｍｍ）
とする。
【００７４】
ここで剪断部の形状（ポンチ形状）から定まる曲率半径ρは、曲率中心が突起の付いたポンチ側にある場合を正の値とし、反対側にある場合は負の値とする。これが負の場合、ρ＝∞とみなして上式に代入する。
【００７５】
また、突起の肩の形状について以下の知見を得た。
【００７６】
突起により効果的に被加工材に張力を与える観点からは、突起肩での材料の剪断を防ぐことが好ましい。突起肩で材料が剪断された場合、材料の剪断予定部に引張変形を与え、張力を与えることができないためである。この観点からは、突起肩に曲率半径が０．２ｍｍ以上の曲部を付ける、又は、突起肩部の角度θを１００度以上の鈍角とすることが好ましい。
【００７７】
ここで、突起による端面の加工硬化低減・延性改善の効果は、突起により発生する張力に起因して得られるものであるので、非剪断材料の形状（直線状であるか、曲線状であるか、曲線状の場合どのくらいの曲率半径であるか）にはよらず、突起形状が所定条件を満たしていれば得られる。
次に、本発明者らは、本打ち抜き方法において、穴広げ性が良好となる場合の端面の硬さ分布の要件について鋭意検討した。
【００７８】
図２３、２４、２５に、材料のｎ値が異なる表１の鋼Ａ、Ｂ、Ｃを対象として、表３に示す打ち抜き条件で打ち抜いた場合の打ち抜き端面における端面から深さ０．１ｍｍ及び０．６ｍｍ位置での加工硬化率と穴広げ率の関係を示す。図中には、各々の鋼での穴広げ率の目標を達成する加工硬化率の範囲も示している。図２３では、鋼Ａの通常条件での穴広げ率が６０％であるのでその１．２倍の７２％を目標として示している。同様に、図２４では８４％、図２５では１４４％を目標としている。ここで、打ち抜き端面の加工硬化率は前述の方法に従った。
【００７９】
【表３】
2007307616.tif 000005
【００８０】
図２３、２４、２５の材料で穴広げ率が目標を達成する場合、及び、達成しない場合の０．１ｍｍ位置及び０．６ｍｍ位置での端面の加工硬化率を図２６に示している。ここでは、ｎ値の異なる材料を同じ打ち抜き条件で打ち抜いた場合、打ち抜き端面の加工硬化率はｎ値に比例して大きくなると考えられるため、縦軸・横軸は、加工硬化率をｎ値で除した値としている。また、ここで材料のｎ値（加工硬化指数）はＪＩＳ  Ｚ  ２２５３（薄板金属材料の加工硬化指数試験方法）に示される方法で測定するものとする。その際用いる歪の範囲は、降伏点伸び＋１％の歪から一様伸びの歪の間とし、その間で５点の歪と応力の関係を求め、それらからＪＩＳ  Ｚ  ２２５３に定められた方法でｎ値（加工硬化指数）を算出するものとする。
【００８１】
また、図では、穴広げ率が目標を達成した場合の端面の０．１ｍｍ位置及び０．６ｍｍ加工硬化率をオープンのシンボルで、しない場合の加工硬化率をソリッドのシンボルで示している。
【００８２】
これより、ｎ値の異なる材料でも、０．１ｍｍ位置及び０．６ｍｍ位置の加工硬化率／ｎ値を指標とすることにより穴広げ値の改善効果を説明可能であることが分かる。
これより、どの鋼種においても、０．１ｍｍ位置及び０．６ｍｍ位置での加工硬化率が共に低い場合に穴広げ率は大きく、穴広げ率を目標以上に改善するような加工硬化率は、０．１ｍｍ位置でｎ値×３００以下かつ、０．６ｍｍ位置でｎ値×１００以下であることが判明した。
【００８３】
図２７に打ち抜きクリアランスと穴広げ率、二枚板割れ発生比率の関係を示す（表２の水準１３〜１８）。本法による打ち抜きではクリアランスによらず、良好な穴広げ率が得られている。一方、二枚板割れは、クリアランスが大きくなると悪化する傾向であり、これを防ぐ観点からはクリアランスは２５％以下とすることが好ましい。
【００８４】
図２８に（表２に示す水準１９〜２２）、打ち抜き速度と穴広げ率、二枚板割れ発生比率の関係を示す。本法による打ち抜きでは、打ち抜き速度によらず、良好な穴広げ率が得られている。一方、二枚板割れは、打ち抜き速度が小さくなると悪化する傾向であり、これを防ぐ観点からは、打ち抜き速度は、２０ｍｍ／秒以上とすることが好ましい。
【００８５】
本発明者らは、被加工材となる鋼材の予歪量と上述打ち抜き方法による穴広げ率の関係について調べた。その結果、被加工材となる材料に若干の塑性歪が入った方が打ち抜き穴広げ率は改善されることを見出した。これは、被加工材に予歪が加わっていた方がポンチ肩からの亀裂の発生、伝播が促進され、最終的に打ち抜き後の端面の加工硬化が低減されるためである。しかし、予歪が大きすぎるとそれにより穴広げ率が劣化する。本発明者らの検討の結果、最適な予歪の範囲は、０．２％以上１０％以下である。
【００８６】
本発明者らは、また、打ち抜き工具の硬さと連続して複数枚の打ち抜き・穴広げ試験を行った場合の穴広げ率の関係について鋭意調べた。その結果、工具硬さが低すぎると、連続して打ち抜きを行った場合の工具の磨耗が激しくポンチ切刃が鈍くなるため、多くの枚数の打ち抜きを行った後の穴広げ率が低下しやすいことが判明した。この観点から、標記形状の工具の十分な穴広げ性改善効果を連続して得るためには、工具の硬さは、３００Ｈｖ以上が好ましい。
【００８７】
しかし、工具の硬さが大きすぎると、工具の脆性が増して脆くなり、打ち抜き工程で実使用することが困難となるので、その上限は概ね１０００Ｈｖである。
【実施例】
【００８８】
次に、本発明の実施例について説明する。
【００８９】
表４に示す鋼Ｄ〜Ｈを対象として、図１０、１１及び表５に示す条件にて、打ち抜きを行った。その際の、打ち抜き時の歪、直角方向応力の鋼材ＹＰに対する割合（％）、及び打ち抜き端面の深さ０．６ｍｍ位置、０．１ｍｍ位置での平均加工硬化率も表中に示している。また、試験の結果得られた穴広げ率、二枚板割れ発生比率も表中に示している。
【００９０】
穴広げ試験は、同一水準毎に試験片数３で行い、その平均値を算出した。二枚板割れ発生比率もその中での平均値とした。
【００９１】
水準１〜５は、材料Ｄ、Ｅ、Ｆ、Ｇ、Ｈの通常の打ち抜き方法、すなわち突起の無い従来の打ち抜きポンチによる標準的な穴広げ率である。
【００９２】
水準６〜２５は本発明による打ち抜き技術の例である。
【００９３】
水準６〜１１は、板厚の異なる鋼Ｄ、Ｅ、Ｆを用いて、本発明により打ち抜き、効果を確認した結果である。
【００９４】
特に水準９〜１１は、水準６〜８に対して、突起高さを最適化し、仰角を最適化した水準であるが、それにより、より高い穴広げ値が得られている。
【００９５】
水準１２はポンチ径が比較的大きいが本発明の要件により、良好な穴広げ率が得られている。
【００９６】
水準１３、１４は異なる材料に本発明を適用した例であるが、本発明の要件により、良好な穴広げ率が得られている。
【００９７】
水準１５〜２５は、水準１３に対して、突起形状、打ち抜き速度、材料の予歪量、クリアランスを変えた。水準１５〜１７は突起肩角度θ、水準１８は突起肩曲率半径Ｒ、水準１９、２０はポンチ速度、水準２１、２２は材料の予歪、水準２３、２４はクリアランス、水準２５は、工具硬さをそれぞれ変えて試験を行った結果である。
【００９８】
以上の水準では、全部の水準で、目標の従来法の場合の穴広げ率の１．２倍の穴広げ率が得られている。二枚板割れについても、従来より改善し、その比率は目標である以下となっている。
【００９９】
一方、水準２６、２７は、仰角αが小さく良好な穴広げ率が得られていない。
【０１００】
水準２８、２９は、仰角αが大きすぎて良好な穴広げ率が得られていない。
【０１０１】
水準３０は、Ｌが大きすぎて良好な穴広げ率が得られていない。
【０１０２】
【表４】
2007307616.tif 000006
【０１０３】
【表５】
2007307616.tif 000007
【図面の簡単な説明】
【０１０４】
【図１】自動車部品（ホイール）の製造工程を表す図である。
【図２】従来のうち抜きにおける材料の変形挙動を表す図である。
【図３】打ち抜き端面の性状を表す模式図である。
【図４】二枚板割れがある場合の打ち抜き端面の性状を表す模式図である。
【図５】二枚板割れの発生する原因を説明する図である。
【図６】打ち抜き時の端面の加工硬化挙動を説明する図である。
【図７】通常の打ち抜きでの亀裂の伝播条件を表す図である。
【図８】張力付加時の亀裂の伝播条件を表す図である。
【図９】突起付きポンチでの打ち抜きにおける材料の変形挙動を表す図である。
【図１０】打ち抜き金型形状を表す図である。
【図１１】打ち抜きポンチ形状を表す図である。
【図１２】打ち抜き時の剪断予定部の最大歪を説明する図である。
【図１３】打ち抜き端面の硬さの測定位置を表す図である。
【図１４】打ち抜き時の材料の表面歪と穴広げ率、二枚板割れ発生比率を表す図である。
【図１５】打ち抜き時の材料の表面歪と穴広げ率、二枚板割れ発生比率を表す図である。
【図１６】打ち抜き時の応力／ＹＰと穴広げ率、二枚板割れ発生比率の関係を表す図である。
【図１７】仰角と穴広げ率、二枚板割れ発生比率の関係を表す図である。
【図１８】仰角と打ち抜き時の応力／ＹＰの関係を表す図である。
【図１９】仰角と穴広げ率、二枚板割れ発生比率の関係を表す図である。
【図２０】Ｌが大きい場合の材料変形を表す図である。
【図２１】突起付きポンチで打ち抜いた際の、板厚ｔ、形状の曲率半径ρが異なる場合の仰角αと剪断予定部の歪の関係を示す図である。
【図２２】部品形状の曲率半径を示す図である。
【図２３】鋼Ａにおけるポンチ突起肩Ｒと穴広げ率、二枚板割れ発生比率の関係を表す図である。
【図２４】鋼Ｂにおける打ち抜き端面の硬さ分布と穴広げ率、二枚板割れ発生比率の関係を表す図である。
【図２５】鋼Ｃにおける打ち抜き端面の硬さ分布と穴広げ率、二枚板割れ発生比率の関係を表す図である。
【図２６】打ち抜き端面の硬さ分布と穴広げ率、二枚板割れ発生比率の関係を表す図である。
【図２７】クリアランスと穴広げ率、二枚板割れ発生比率の関係を表す図である。
【図２８】打ち抜き速度と穴広げ率、二枚板割れ発生比率の関係を表す図である。
【符号の説明】
【０１０５】
１：ポンチ
２：ダイ
３：しわ押さえ
４：被加工材料（被加工素材）
５：ダイ肩
６：ポンチ肩
７：ダイ側材料の剪断面
８：ポンチ側材料の剪断面
９：亀裂
１０：剪断材料
１１：被剪断材料
１２：加工硬化層
１３：打ち抜き端面
１４：破断面
１５：突起
１６：穴広げ金型
１７：ダレ
１８：剪断予定部
１９：介在物
２０：介在物から発生した亀裂
２１：二枚板割れ
２２：ポンチとダイで挟まされた部分
２３：ポンチ肩の側面の直線部分と曲線部分の境界
２４：ポンチ肩の底面の直線部分と曲線部分の境界
τ：打ち抜き時のポンチ近傍の剪断力
σ：打ち抜き時のポンチ近傍の引張応力
ａ：ポンチ移動距離
σｔ：ポンチ肩近傍の亀裂開口方向応力
σｔｃ：材料の亀裂発生限界応力
ｔ：板厚
ｄ：切刃と突起の間隔
θ：突起肩角度
α：仰角
ｈ：突起高さ
Ｒ：突起肩曲率半径
θ：突起肩角度
Ｌ：ポンチ切刃と、ポンチ切刃から突起に引いた接線と突起の接点の距離
ｓ：ポンチとダイの隙間間隔
ρ：部品形状の曲率半径
【図１】
2007307616.tif 000008
【図２】
2007307616.tif 000009
【図３】
2007307616.tif 000010
【図４】
2007307616.tif 000011
【図５】
2007307616.tif 000012
【図６】
2007307616.tif 000013
【図７】
2007307616.tif 000014
【図８】
2007307616.tif 000015
【図９】
2007307616.tif 000016
【図１０】
2007307616.tif 000017
【図１１】
2007307616.tif 000018
【図１２】
2007307616.tif 000019
【図１３】
2007307616.tif 000020
【図１４】
2007307616.tif 000021
【図１５】
2007307616.tif 000022
【図１６】
2007307616.tif 000023
【図１７】
2007307616.tif 000024
【図１８】
2007307616.tif 000025
【図１９】
2007307616.tif 000026
【図２０】
2007307616.tif 000027
【図２１】
2007307616.tif 000028
【図２２】
2007307616.tif 000029
【図２３】
2007307616.tif 000030
【図２４】
2007307616.tif 000031
【図２５】
2007307616.tif 000032
【図２６】
2007307616.tif 000033
【図２７】
2007307616.tif 000034
【図２８】
2007307616.tif 000035